(57)【要約】【課題】 優れた光感度特性を有し、繰り返し使用時の電位安定性に優れ、電子写真感光体の製造に用いる塗料の溶媒に対して、電荷輸送媒体が良好な溶解性を有する電子写真感光体を用いた電子機器を提供する。【解決手段】　導電性支持体１の上に、電荷発生層２と、１つの分子内に電荷のホッピングサイトとなるトリフェニルアミン構造を３個または４個備えている特定の化合物から選ばれる化合物を電荷輸送媒体として含有する電荷輸送層３からなる感光層４を備えた電子写真感光体を用いて構成される。【選択図】　なし【特許請求の範囲】
【請求項１】
　以下の一般式（１）で示される化合物から選ばれる少なくとも１つの化合物を電荷輸送媒体として含有する感光層を備えた電子写真感光体を用いた電子機器。
【化１】
2004046260.tif 000026
（式中、Ａｒ１〜Ａｒ６は置換基を有していてもよいフェニル基を示す。Ａｒ１〜Ａｒ６上の置換基は、炭素数が１から４のアルキル基、炭素数が１から４のアルコキシ基、炭素数が１から４のジアルキルアミノ基、炭素数が１から４のアルキルチオ基、ハロゲン元素であり、これらの置換基はフェニル基上に複数置換していてもよく、同一でも異なっていてもよい。Ｒ１〜Ｒ６は水素またはメチル基を示し、同一であっても異なってもよい。Ｒ７〜Ｒ１２，Ｒ１５〜Ｒ２０，Ｒ２３〜Ｒ２８は水素、炭素数が１から４のアルキル基、炭素数が１から４のアルコキシ基、炭素数が１から４のジアルキルアミノ基、炭素数が１から４のアルキルチオ基、ハロゲン元素であり、同一でも異なっていてもよい。Ｒ１３，Ｒ１４，Ｒ２１，Ｒ２２，Ｒ２９，Ｒ３０は水素、炭素数が１から４の直鎖アルキル基、炭素数が１から４の直鎖アルコキシ基を示し、同一でも異なっていても良い。）
【請求項２】
　 請求項１に記載の電子機器において、感光層が以下の一般式（２）で示される化合物から選ばれる少なくとも１つの化合物を電荷輸送媒体として含有していることを特徴とする電子機器。
【化２】
2004046260.tif 000027
（式中、Ａｒ１〜Ａｒ６は置換基を有していてもよいフェニル基を示す。Ａｒ１〜Ａｒ６上の置換基は、炭素数が１から４のアルキル基、炭素数が１から４のアルコキシ基、炭素数が１から４のジアルキルアミノ基、炭素数が１から４のアルキルチオ基、ハロゲン元素であり、これらの置換基はフェニル基上に複数置換していてもよく、同一でも異なっていてもよい。Ｒ１〜Ｒ６は水素またはメチル基を示し、同一であっても異なってもよい。Ｒ７〜Ｒ１２，Ｒ１５〜Ｒ２０，Ｒ２３〜Ｒ２８は水素、炭素数が１から４のアルキル基、炭素数が１から４のアルコキシ基、炭素数が１から４のジアルキルアミノ基、炭素数が１から４のアルキルチオ基、ハロゲン元素であり、同一でも異なっていてもよい。Ｒ１３，Ｒ１４，Ｒ２１，Ｒ２２，Ｒ２９，Ｒ３０は水素、炭素数が１から４の直鎖アルキル基、炭素数が１から４の直鎖アルコキシ基を示し、それぞれ同一でも異なっていても良い。）
【請求項３】
　 請求項１又は２に記載の電子機器において、感光層が電荷輸送層と電荷発生層とを有し、該電荷輸送層が電荷輸送媒体を含有していることを特徴とする電子機器。
【請求項４】
　電子機器が複写機、プリンター又はファクシミリである請求項１〜３のいずれか１項に記載の電子機器。
【発明の詳細な説明】
【技術分野】
【０００１】
　本発明は、電子写真感光体に関し、さらに詳しくは、電荷輸送媒体を含有する感光層を備えた電子写真感光体に関する。
【背景技術】
【０００２】
　従来、電子写真方式で使用される感光体（電子写真感光体）の光導電材料としては、セレン（Ｓｅ）、硫化カドミウム（ＣｄＳ）、硫化亜鉛（ＺｎＳ）、および、アモルファスシリコン（ａ−Ｓｉ）などの無機物質が知られている。
　これらの無機感光体は、多くの長所を持っているが、それと同時に、例えば有害であること、廃棄が簡単にできないこと、コスト高であることなどの欠点を有している。そのため、近年では、これらの欠点を解消した有機物質を用いた有機感光体が数多く提案され、実用化されている。
【０００３】
　有機感光体の構造としては、電荷キャリアを発生する電荷発生媒体を含む材料（以下、電荷発生材料と称する。）からなる電荷発生層と、発生した電荷キャリアを受け入れ、これを輸送する電荷輸送媒体を含む材料（以下、電荷輸送材料と称する。）からなる電荷輸送層とを別々に形成した機能分離型感光体（積層型感光体）と、電荷発生と電荷輸送とをひとつの感光層内で行う単層型感光体とがある。
　そして、材料選択の幅が広く、かつ高感度化が可能なので、機能分離型感光体が多く採用されている。
【０００４】
　これらの有機感光体を構成する電荷輸送機能を備えた層は、電荷輸送媒体であるポリビニルカルバゾールなどの高分子光導電性化合物を電子輸送材料として用いて形成される場合と、電荷輸送媒体である低分子光導電性化合物をバインダーポリマー中に分散溶解したものを電子輸送材料として用いる場合とがある。
　高分子高導電性化合物を用いる場合は、高分子光導電性化合物単独では製膜性、接着性が不十分であるため、可塑剤あるいはバインダーポリマーなどが添加されるが、その結果、感度の低下や残留電位の増加が生じる場合があり、実用化が困難である。
　低分子光導電性化合物を用いる場合は、バインダーポリマーを適当に選択することによって、容易に機械的特性の優れた感光体を得ることができるが、感度の点で充分なものとはいえない。
【０００５】
　低分子光導電性化合物を用いた従来例を以下に示す。
　例えば、米国特許第３，８２０，９８９号に記載のジアリールアルカン誘導体は、バインダーポリマーに対する相溶性の問題は少ないが、光に対する安定性が悪い。このため、このジアリールアルカン誘導体を、低分子光導電性化合物として帯電および露光を繰り返す電子写真用の感光体の感光層に使用すると、感光体の感度が反復使用によって徐々に低下するという問題が生じる。
　また、特開昭５８−６５４４０号公報に記載されているスチルベン化合物は、電荷保持力および感度などは比較的良好であるが、反復使用時における安定性については満足し難い。
【０００６】
　一方、特公昭６３−０１９８６７号公報に記載されているモノスチリルトリフェニルアミン化合物、特公平０５−０４２６６１号公報と特開昭６２−１２０３４６号公報とに記載されているジスチリルトリフェニルアミン化合物、特公平０６−０９３１２４号公報および特開昭６３−１６３３６１号公報に記載されているトリスチリルトリフェニルアミン化合物は、電荷保持力、感度が良好で、反復使用時における安定性も良好である。しかし、電荷の移動度が未だ充分ではないため、高速電子写真感光体用の電荷輸送材料として満足できるものではない。
【０００７】
　化学式（１０１）〜（１０３）は、これらの代表例であり、それぞれ特公昭６３−０１９８６7号公報に記載の化合物例、特公平０５−０４２６６１号公報に記載の化合物例、特公平０６−０９３１２４号公報に記載の化合物例である。
【０００８】
【化１】
2004046260.tif 000002
【化２】
2004046260.tif 000003
【化３】
2004046260.tif 000004
【０００９】
　化学式（１０１）〜（１０３）に示した化合物においては、電荷のホッピングサイトとなる以下に示すトリフェニルアミン構造（化学式（２０１））が、１分子内に１つしか含まれておらず、充分な電荷移動度が得られないため、大きな光感度が得られない。
【００１０】
【化４】
2004046260.tif 000005
【００１１】
　これらの化合物が開示されている上述の公報には、これらの化合物に種々の置換基を導入しても良いことが記載されているが、複数個のトリフェニルアミン構造を導入することについては全く開示されていない。
【００１２】
　また、特公平０７−０１３７４１号公報には、前記トリフェニルアミン構造を一つ含む化合物を複数混合して用いる電子写真感光体が記載されているが、複数個のトリフェニルアミン構造を含有した化合物は示されておらず、大きな光感度は得られていない。
【００１３】
　また、これらの問題点を解決するものとして、特許第２９４０５０２号に開示された化合物群があげられる。
　これは、後述する本発明の一般式（２）で示される化合物を単独で電子写真感光体に用いたものであり、優れた光感度特性を有し、残留電位も小さく、良好な繰り返し安定性を示す。
　しかしながら、ここで開示されている化合物群は、単独では溶媒への溶解性が不十分で、バインダーポリマーと混合して塗料を作製するにおいて、塗料濃度を高くできないという問題点を有している。塗料の高濃度化の要望は、溶媒使用量の削減などの観点から重要である。
【発明の開示】
【発明が解決しようとする課題】
【００１４】
　本発明は前記事情に鑑みてなされたもので、優れた光感度特性を有する電子写真感光体を用いた電子機器を提供することを課題とする。
　さらに、繰り返し使用時の電位安定性に優れた電子写真感光体を用いた電子機器を提供することを課題とする。
　また、さらに、電子写真感光体の製造に用いる塗料の溶媒に対して、電荷輸送媒体が良好な溶解性を有し、高い塗料濃度が得られる電子写真感光体を用いた電子機器を提供することを目的とする。
【課題を解決するための手段】
【００１５】
　本発明においては、以下の一般式（１）で示される新規な有機光導電性物質を電荷輸送媒体として用いることを特徴とする。
　すなわち、本発明の電子機器は、以下の一般式（１）で示される化合物から選ばれる少なくとも１つの化合物を含む感光層（第１の発明）、あるいは、以下の一般式（１）で示される化合物から選ばれる少なくとも１つの化合物と以下の一般式（２）で示される化合物から選ばれる少なくとも１つの化合物とを含有する感光層（第２の発明）を備えている電子写真感光体を用いたことを特徴とする。
【００１６】
【化５】
2004046260.tif 000006
【００１７】
（式中、Ａｒ１〜Ａｒ６は置換基を有していてもよいフェニル基を示す。Ａｒ１〜Ａｒ６上の置換基は、炭素数が１から４のアルキル基、炭素数が１から４のアルコキシ基、炭素数が１から４のジアルキルアミノ基、炭素数が１から４のアルキルチオ基、ハロゲン元素であり、これらの置換基はフェニル基上に複数置換していてもよく、同一でも異なっていてもよい。Ｒ１〜Ｒ６は水素またはメチル基を示し、同一であっても異なってもよい。Ｒ７〜Ｒ１２，Ｒ１５〜Ｒ２０，Ｒ２３〜Ｒ２８は水素、炭素数が１から４のアルキル基、炭素数が１から４のアルコキシ基、炭素数が１から４のジアルキルアミノ基、炭素数が１から４のアルキルチオ基、ハロゲン元素であり、同一でも異なっていてもよい。Ｒ１３，Ｒ１４，Ｒ２１，Ｒ２２，Ｒ２９，Ｒ３０は水素、炭素数が１から４の直鎖アルキル基、炭素数が１から４の直鎖アルコキシ基を示し、同一でも異なっていても良い。）
【００１８】
【化６】
2004046260.tif 000007
【００１９】
（式中、Ａｒ１〜Ａｒ６は置換基を有していてもよいフェニル基を示す。Ａｒ１〜Ａｒ６上の置換基は、炭素数が１から４のアルキル基、炭素数が１から４のアルコキシ基、炭素数が１から４のジアルキルアミノ基、炭素数が１から４のアルキルチオ基、ハロゲン元素であり、これらの置換基はフェニル基上に複数置換していてもよく、同一でも異なっていてもよい。Ｒ１〜Ｒ６は水素またはメチル基を示し、同一であっても異なってもよい。Ｒ７〜Ｒ１２，Ｒ１５〜Ｒ２０，Ｒ２３〜Ｒ２８は水素、炭素数が１から４のアルキル基、炭素数が１から４のアルコキシ基、炭素数が１から４のジアルキルアミノ基、炭素数が１から４のアルキルチオ基、ハロゲン元素であり、同一でも異なっていてもよい。Ｒ１３，Ｒ１４，Ｒ２１，Ｒ２２，Ｒ２９，Ｒ３０は水素、炭素数が１から４の直鎖アルキル基、炭素数が１から４の直鎖アルコキシ基を示し、それぞれ同一でも異なっていても良い。）
【００２０】
　第３の発明は、第１〜２のいずれかひとつの発明の電子機器において、感光層が電荷輸送層と電荷発生層とを有し、該電荷輸送層が電荷輸送媒体を含有していることを特徴とする電子機器である。
第４の発明は、第１〜３のいずれかひとつの発明の電子機器において、電子機器が複写機、プリンター又はファクシミリであることを特徴とする電子機器である。
【発明の効果】
【００２１】
　以上説明したように、本発明の電子写真感光体は、前記一般式（１）で示される化合物から選ばれる少なくとも１つの化合物を電荷輸送媒体として含む感光層、あるいは、前記一般式（１）で示される化合物から選ばれる少なくとも１つの化合物と前記一般式（２）で示される化合物から選ばれる少なくとも１つの化合物とを電荷輸送媒体として含有する感光層を備えているため、優れた光感度特性を有し、残留電位とともに暗減衰が小さく、また光疲労が少ないため良好な繰り返し安定性を有する。また、本発明において用いる電荷輸送媒体は溶媒に対して良好な溶解性を示すため、塗料濃度を高くすることができ、溶媒使用量を削減することができる。
【発明を実施するための最良の形態】
【００２２】
　電荷輸送媒体は、その分子内に電荷のホッピングサイトを有しており、このホッピングサイトが電荷を輸送することにより、電子写真感光体としての特性を発現する。
　優れた電荷輸送特性を発現させるためには、いかにして電荷の輸送を効率良く行うかが重要である。
【００２３】
　本発明において用いられる電荷輸送媒体としては、前記一般式（１）で表される化合物を単独で用いる場合と、この化合物と前記一般式（２）で示される化合物を混合した混合物を用いる場合とがある。
　混合して用いる場合において、前記一般式（１）で示される化合物と前記一般式（２）で示される化合物との合計量に対する前記一般式（２）で示される化合物の割合は７０重量％以下、好ましくは５０重量％以下とされる。この範囲をこえると塗料に用いる溶媒への溶解性が低下する場合がある。
　そして、電子写真感光体においては、いずれにおいても良好な塗料溶解性が得られ、かつ優れた電子写真特性が得られる。以下、単に電荷輸送媒体と示す場合は、これらふたつの形態（単独あるいは混合物）を包含するものとする。
【００２４】
　この電荷輸送媒体は、１つの分子内に、電荷のホッピングサイトとなるトリフェニルアミン構造を３個または４個備えていることを特徴としており、その作用によって、電子写真感光体に非常に優れた電子写真特性を付与することができる。
　また、この電荷輸送媒体は、テトラヒドロフラン、クロロホルム、ジクロロメタン、ジクロロエタンおよびトルエンなどの溶媒に可溶であり、良好な塗料溶解性を示し、塗料の高濃度化を図ることができる。
　そして、これらの溶媒に、電荷輸送媒体をバインダーポリマーととともに溶解または分散させた液体（塗料）を、感光層形成面に塗工することによって、機械的な強度が大きい、硬い膜（感光層）を作製することができる。
【００２５】
　本発明の電荷輸送媒体として好適な前記一般式（１）、（２）で示される化合物の例を表１〜６に示す。ただし、本発明において、電荷輸送媒体として用いることができる化合物はこれらに限定されるものではない。
【００２６】
【表１】
2004046260.tif 000008
【００２７】
【表２】
2004046260.tif 000009
【００２８】
【表３】
2004046260.tif 000010
【００２９】
【表４】
2004046260.tif 000011
【００３０】
【表５】
2004046260.tif 000012
【００３１】
【表６】
2004046260.tif 000013
【００３２】
　前記一般式（１）、（２）で示される化合物は、いずれも公知の製造方法によって合成することができる。例えば、以下の化学式
【００３３】
【化７】
2004046260.tif 000014
【００３４】
　で表されるアルデヒド誘導体もしくはケトン誘導体と、以下の化学式
【００３５】
【化８】
2004046260.tif 000015
【００３６】
　で表される亜リン酸エステル誘導体とをＷｉｔｔｉｇ反応で縮合させることによって得ることができる。
【００３７】
　本発明の電子写真感光体においては、公知の種々の形態を採用し得る。
　図１〜６は、本発明の電子写真感光体の実施形態例を示した断面図である。
　図１においては、導電性支持体１上に、電荷発生媒体を主成分とする電荷発生層２と、この上に設けられた上述の電荷輸送媒体を主成分とする電荷輸送層３とからなる感光層４が設けられて、積層型の電子写真感光体が構成されている。
　電荷発生層２、電荷輸送層３は、例えばバインダーポリマーからなるマトリックス中に、それぞれ、電荷発生媒体または上述の電荷輸送媒体を、混合、もしくは分散してなるものである。
【００３８】
　電荷発生層２の膜厚は、帯電性の保持、安定性の確保の観点から、好ましくは０．０１〜２μｍ、さらに好ましくは０．１〜１μｍとされる。下限値未満の場合は必要な電荷の発生が困難となり、上限値をこえると光導電性が低下する。
　電荷輸送層３の膜厚は好ましくは５〜５０μｍ、さらに好ましくは１０〜３０μｍとされる。下限値未満の場合は暗減衰が大きくなり電荷の保持が困難となる。また上限値をこえると光感度が低下する。
【００３９】
　図２に示した電子写真感光体においては、図１に示した電子写真感光体と異なり、導電性支持体１側に電荷輸送層３が設けられ、この上に電荷発生層２が設けらおり、このアンダーコート層５を含む感光層４が構成されている。
【００４０】
　図３に示した電子写真感光体においては、図１に示した構造において、導電性支持体１と電荷発生層２との間にアンダーコート層５が設けられることにより、このアンダーコート層５を含む感光層４が構成されている。
　図４に示した電子写真感光体においては、図２に示した構造において、導電性支持体１と電荷輸送層３との間にアンダーコート層５が設けられている。さらに電荷発生層２の上には、最外層として保護層（オーバーコート層）８が設けられて、アンダーコート層５、電荷輸送層３、電荷発生層２、保護層８からなる感光層４が構成されている。
【００４１】
　アンダーコート層５、保護層８は、例えばポリマーから構成されている。
　また、アンダーコート層５と保護層８の膜厚は、好ましくはそれぞれ０．０１〜２０μｍ、さらに好ましくは０．２〜１０μｍとされる。それぞれ上限値をこえると光感度が低下する。
【００４２】
　これら図１〜図４に示したように、電荷発生層２と電荷輸送層３とを備えた感光層４を構成すると、光感度特性、繰り返し使用時の電位安定性の観点から最も望ましく、最も優れた電子写真特性が得られる。
【００４３】
　また、図５に示したように、導電性支持体１の上に、電荷輸送媒体と電子発生媒体とを含み、これらの両方の特性を付与した複合層６からなる感光層４を設けた構成とすることもできる。複合層６は例えばバインダーポリマーからなるマトリックス中に、電荷輸送媒体と電荷発生媒体を混合、もしくは分散してなるものである。
　あるいは、図６に示したように、導電性支持体１と複合層６との間にアンダーコート層５を設け、アンダーコート層５と複合層６とからなる感光層４を構成することもできる。
　なお、本発明の電子写真感光体において、アンダーコート層５、保護層８は必須ではなく、これらを設けるか否かは用途、設計条件などによって適宜選択可能である。
【００４４】
　導電性支持体１としては、例えばアルミニウム基板などが用いられる。
　電荷発生媒体としては、公知の光導電性材料、例えばＣｄＳ、Ｓｅ、ＺｎＯおよびａ−Ｓｉなどの無機材料、Ｓｉ、Ｇｅ、Ｃｏ、Ｃｕ、Ａｌ、Ｉｎ、Ｔｉ、ＰｂおよびＶなどの金属原子を有するフタロシアニン類、無金属のフタロシアニン、アゾ系顔料、ビスアゾ系顔料、トリスアゾ系顔料、多環キノン系顔料およびペリノン系顔料、シアニン系色素およびスクアリリュウム系色素などの有機材料を、単独または混合して用いることができる。
【００４５】
　電荷輸送層３、電荷発生層２、複合層６に用いるバインダーポリマーは、通常使用されている絶縁性樹脂から選択することができる。また、例えば、ポリビニルカルバゾール樹脂、ポリビニルアントラセン樹脂、ポリビニルピレン樹脂などの有機光導電性ポリマーなどを用いることができる。
　具体的には、ポリビニルブチラール樹脂、ポリアリレート樹脂、ポリカーボネート樹脂、ポリエステル樹脂、ポリエステルカーボネート樹脂、フェノキシ樹脂、ポリ酢酸ビニル、アクリル樹脂、ポリアクリルアミド樹脂、ポリアミド樹脂、ポリビニルピリジン樹脂、セルロース系樹脂、ウレタン樹脂、エポキシ樹脂、シリコン樹脂、ポリスチレン樹脂、ポリエーテル樹脂、ポリチオエーテル樹脂、ポリケトン樹脂、ポリ塩化ビニル樹脂、塩ビ−酢ビ共重合樹脂、ポリビニルアセタール樹脂、ポリアクリロニトリル樹脂、フェノール樹脂、メラミン樹脂、カゼイン、ポリビニルアルコール樹脂、ポリビニルピロリドン樹脂、ポリシラン樹脂などの絶縁性樹脂などを例示することができる。
　これらのバインダーポリマーは、１種あるいは２種以上組み合わせて用いることができる。
【００４６】
　バインダポリマーの配合量は、電荷輸送層３、電荷発生層２、複合層６中において、それぞれ９９〜０重量％、好ましくは７０〜３０重量％とされる。バインダーポリマーの配合量は、電荷輸送媒体、電子発生媒体などの種類、組み合わせ、配合量などによって適宜調整される。
　よって、電荷輸送層３、電荷発生層２、複合層６中の電荷輸送媒体、電荷発生媒体のそれぞれの配合量は、それぞれ３０〜７０重量％とされる。下限値未満の場合は電荷輸送媒体、あるいは電荷発生媒体の作用を有効に発揮させることができず、上限値をこえるとバインダポリマーがバインダーとしての機能を有さず、成膜性が著しく損なわれる。
【００４７】
　アンダーコート層５、保護層８の材料のポリマーとしては、通常用いられる樹脂材料が使用可能である。
　具体的には、例えば、ナイロン６、ナイロン６６、ナイロン１１、ナイロン６１０、共重合ナイロンおよびアルコキシメチル化ナイロンなどのアルコール可溶性ポリアミド樹脂、並びに、カゼイン、ポリビニルアルコール樹脂、エチレン−アクリル酸共重合樹脂、塩化ビニル−酢酸ビニル−マレイン酸共重合樹脂、エポキシ樹脂、ゼラチン、ポリウレタン樹脂、ポリビニルブチラール樹脂、ニトロセルロースおよびカルボキシメチルセルロースなどのセルロース樹脂などを例示することができる。これらは１種、あるいは２種以上混合して用いることができる。
【００４８】
　なお、感光層４を構成する各層には、必要に応じて通常用いられる各種添加剤を添加することができる。添加剤は、一般に後述する塗料調整時に添加される。
　電荷輸送媒体を含む層には、例えば、紫外線吸収剤、酸化防止剤、電子吸引性化合物、および、可塑材などを添加することができる。
　電荷発生媒体を含む層には、例えば可塑材、電子受容性化合物、電子供与性化合物などを添加することもできる。
　アンダーコート層５、保護層８には、例えば電子受容性化合物、電子供与性化合物などを添加することもできる。
【００４９】
　電荷輸送媒体を含む電荷輸送層３、電荷発生媒体を含む電荷発生層２、これらの両方を含む複合層６は、例えば、電荷輸送媒体もしくは電荷発生媒体、または電荷輸送媒体と電荷発生媒体の両方を、バインダーポリマーとともに溶媒中に溶解、あるいは分散した塗料を、各層の形成面に塗工、乾燥することによって得ることができる。
　また、アンダーコート層５、保護層８も同様に、溶媒中に材料であるポリマーを分散、あるいは溶解させて塗料とし、この塗料を各層の形成面に塗工、乾燥することによって得ることができる。
【００５０】
　電荷輸送媒を溶解、分散させる溶剤は、電荷輸送媒体とともに分散、溶解させるバインダーポリマーなどの種類によって適宜選択されるが、その塗工時に、すでに形成されている電荷発生層やアンダーコート層に影響を与えないものが好ましい。
　また、電荷発生媒体を溶解、分散させる溶剤としては、電子発生媒体とともに分散、溶解させるバインダーポリマーなどの種類によって適宜選択されるが、その塗工時に、すでに形成されている電荷輸送層やアンダーコート層に対して影響を与えないものから選択することが好ましい。
　具体的には、ベンゼン、トルエン、キシレン、リグロイン、モノクロロベンゼン、および、ジクロロベンゼンなどの芳香族炭化水素；アセトン、メチルエチルケトン、および、シクロヘキサノンなどのケトン類；メタノール、エタノール、および、イソプロピルアルコールなどのアルコール類；酢酸エチルおよびメチルセロソルブなどのエステル類；四塩化炭素、クロロホルム、ジクロロメタン、ジクロロエタン、および、トリクロロエチレンなどの脂肪族ハロゲン化炭化水素類；テトラヒドロフランおよびジオキサンなどのエーテル類；Ｎ，Ｎ−ジメチルホルムアミドおよびＮ，Ｎ−ジメチルアセトアミドなどのアミド類；ジメチルスルホキシドなどのスルホキシド類などを例示することができる。
　アンダーコート層５、保護層８を形成する塗料の溶媒は特に限定しないが、例えばこれらの溶媒から選択して用いることができる。
【００５１】
　また、電荷輸送媒体、あるいは電荷輸送媒体と電荷発生媒体とを含む塗料において、電荷輸送媒体の濃度は１０〜３０重量％とされる。また、電子輸送媒体とバインダーポリマーの合計濃度は２０〜６０重量％とされる。下限値未満の場合は電荷輸送媒体が十分に溶媒に溶解しない場合があり、上限値をこえると乾燥工程に必要なエネルギーが大きくなるからである。
　電荷発生媒体、あるいは電荷発生媒体と電荷輸送媒体とを含む塗料において、電荷発生媒体の塗料中の濃度は、例えば１０〜３０重量％、電荷発生媒体とバインダーポリマーの合計濃度は２０〜６０重量％とされる。
　アンダーコート層５、保護層８を形成する塗料の材料の濃度は、特に限定しないが例えば２０〜５０重量％とされる。
【００５２】
　感光層４を構成する各層を形成する塗工は、スピンコーター、アプリケーター、スプレーコーター、バーコーター、浸漬コーター、ドクターブレード、ローラーコーター、カーテンコーター、ビードコーター、スライドホッパーなどの通常の塗工装置を用いて行うことができる。乾燥は加熱乾燥が好ましく、温度条件は４０〜３００℃程度、好ましくは６０〜２００℃程度、乾燥時間は２分〜１０時間程度、好ましくは１０分〜６時間程度で、静止または送風条件下で行うことができる。
【００５３】
　このようにして得られる本発明の電子写真感光体の好適な用途としては、複写機、プリンター、ファクシミリなどのみならず、電子写真製版、太陽電池および電解発光素子などの光電変換素子、光変換素子、並びに、光ディスク用材料などがあげられる。
【００５４】
　以下、本発明について、各実施例において詳細に説明するが、本発明は、その要旨を越えない限り、以下の実施例に限定されるものではない。
【００５５】
（実施例１）
　アルミニウム基板上に、メトキシメチル化ナイロン（ユニチカ（株）製、Ｔ−８）からなるアンダーコート層（０．１μｍ厚）を形成し、このアンダーコート層上に、ｎ型チタニルフタロシアニンとポリビニルブチラール（積水化学（株）製、ＢＸ−１）とを含む電荷発生層（０．１μｍ厚）を形成した。電荷発生層中のｎ型チタニルフタロシアニンの含有量は４５重量％であった。
　さらに、その上に、表１に例示した化合物１と、ポリカーボネート（(三菱瓦斯化学（株）製のユーピロンＺ−２００)とを、０．８：１の重量比で含有する４０重量％のジクロロエタン溶液を作製し、この溶液（塗料）を塗布し、９０℃で６０分間乾燥させて２０μｍ厚の電荷輸送層を形成した。この膜の塗工性は良好で、塗膜強度も充分であった。
【００５６】
　電子写真特性の評価においては、川口電機社製の静電記録試験装置（EPA-8100）を用いて−６ｋＶのコロナ放電で帯電させた後に、３秒間暗減衰させ、５ルックスの白色光を５秒間照射し、その表面電位が１／２になるまでの時間（秒）を求め、半減露光量（E1/2，ルックス・秒）を測定した。また、白色光５秒照射後の残留表面電位（-Vr，ボルト）を測定した。これらの結果を表７に示した。
【００５７】
【表７】
2004046260.tif 000016
【００５８】
（実施例２〜１０）
　実施例１で使用した化合物１にかえて、表８に示した化合物を用いて実施例１と同様に感光体を作製し、その特性を測定した。結果をあわせて表８に示した。表８に示した化合物の番号は、表１〜６に例示した化合物の番号に対応している。なお、実施例７〜実施例１０は、前記一般式（１）、（２）で示される化合物を混合して用いたものである。例えば実施例７の１／５１＝５０：１とは、化合物１と化合物５１とを５０：１の重量比で用いたことを示してる。
【００５９】
【表８】
2004046260.tif 000017
【００６０】
（比較例１）
　実施例１で用いた化合物１にかえて、表１に例示した化合物５１のみを用いて、実施例１と同様の手順で感光体を作製しようと試みたが、化合物５１単独では、実施例１と同様の４０重量％濃度では完全に溶媒に溶解せず、塗料を調整できなかった。
（比較例２〜４）
　電荷輸送媒体として、実施例１で用いた化合物１にかえて、以下の化学式（１０１）〜（１０３）で表される化合物を用いて、実施例１と同様にして感光体を作製し、その特性を測定した。結果を表９に示した。
【００６１】
【化９】
2004046260.tif 000018
【００６２】
【化１０】
2004046260.tif 000019
【００６３】
【化１１】
2004046260.tif 000020
【００６４】
【表９】
2004046260.tif 000021
【００６５】
　表７〜９に示した結果より、本発明に係る実施例１〜１０においては、前記一般式（１）で示される化合物を単独で用いた場合、あるいは前記一般式（１）、（２）で示される化合物を混合して用いた場合のいずれにおいても、電荷輸送媒体以外は同様の構成からなる比較例１〜４とくらべて光感度（E1/2）が小さく、優れた光感度が得られた。また、１０００回後の測定値も初期測定値とほぼ同程度であって、優れた繰り返し安定性を示した。　なお、いずれの実施例においても塗料調整時の電荷輸送媒体の溶媒への溶解性は良好であった。
【００６６】
（実施例１１）
　ポリエステルフィルム上にアルミニウムを蒸着させた導電性支持体上に、ポリアミド樹脂（東レ（株）製、Ａ−７０）からなるアンダーコート層（０．１μｍ厚）を形成し、このアンダーコート層上に、τ型無金属フタロシアニンと、ブチラール樹脂（電気化学工業（株）製、デンカブチラール＃３０００）を含む電荷発生層（０．１μｍ厚）を形成した。電荷発生層中のτ型無金属フタロシアニンの含有量は５０重量％であった。
【００６７】
　また、電荷輸送媒体として表１に例示した化合物１を用い、酸化防止剤（日本チバガイギー（株）製、ＩＲＧＡＮＯＸ１０１０）を、電荷輸送媒体に対して１．５重量％加えて実施例１と同様にして感光体を作製した。この感光体について実施例１と同様の測定を行った結果を表１０に示した。
【００６８】
【表１０】
2004046260.tif 000022
【００６９】
（実施例１２〜２０）
実施例１１で使用した化合物１にかえて、表１１に示した化合物を用いて実施例１１と同様に感光体を作製し、その特性について測定した。表１１に示した化合物の番号は、表１〜６に例示した化合物の番号に対応している。なお、実施例１７〜実施例２０は、前記一般式（１）、（２）で示される化合物を混合して用いたものである。例えば実施例１７の２／５２＝５０／５は、化合物２と化合物５２とを５０：５の重量比で用いたことを示している。
【００７０】
【表１１】
2004046260.tif 000023
【００７１】
（比較例５）
　電荷輸送媒体として、以下の化学式（１０４）で示される化合物（６）を用いて、実施例１１と同様にして感光体を作製した。この感光体の測定結果を、表１２に示した。
【００７２】
【化１２】
2004046260.tif 000024
【００７３】
【表１２】
2004046260.tif 000025
【００７４】
　表１０〜１２に示した結果より、本発明に係る実施例１１〜２０においては、前記一般式（１）で示される化合物を単独で用いた場合、あるいは前記一般式（１）、（２）で示される化合物を混合して用いた場合のいずれにおいても、電荷輸送媒体以外は同様の構成からなる比較例５と比べて、優れた光感度および繰り返し安定性を示した。なお、いずれの実施例においても塗料調整時の電荷輸送媒体の溶媒への溶解性は良好であった。
【００７５】
　以上の結果より、本発明に係る実施例においては、初期の半減露光量の値から、優れた光感度特性を有することが確認され、かつ、初期の半減露光量の値と１０００回後の値との差が小さいことから、残留電位とともに暗減衰が小さく、また光疲労が少ないため良好な繰り返し安定性を有することが確認できた。また、いずれの実施例においても、電荷輸送媒体は溶媒に対して良好な溶解性を示したので、高濃度の塗料を調整でき、溶媒使用量の削減を実現できることが明らかとなった。
【図面の簡単な説明】
【００７６】
【図１】本発明の一実施例の断面図である。
【図２】本発明の一実施例の断面図である。
【図３】本発明の一実施例の断面図である。
【図４】本発明の一実施例の断面図である。
【図５】本発明の一実施例の断面図である。
【図６】本発明の一実施例の断面図である。
【符号の説明】
【００７７】
１…導電性支持体、２…電荷発生層、３…電荷輸送層、４…感光層、５…アンダーコート層、６…複合層、８…保護層。
【図１】
2004046260.tif 000028
【図２】
2004046260.tif 000029
【図３】
2004046260.tif 000030
【図４】
2004046260.tif 000031
【図５】
2004046260.tif 000032
【図６】
2004046260.tif 000033